(57)【要約】  Ｍｏ／ＺＳＭ−５触媒及びＭｏ／ＭＣＭ−２２触媒を前処理する方法が与えられ、この方法はプロパンの存在下で５００℃で触媒を加熱することを含む。メタンの非酸化的脱水素に使用されると、被処理触媒は、Ｈｅ、メタン又はＨ２で前処理した触媒と比較して、ベンゼン収率及び触媒安定性の改善を示す。【選択図】なし【特許請求の範囲】
【請求項１】
メタン脱水素芳香族化触媒を調製する方法であって、モリブデン及びアルミノシリケートを含む触媒前駆体を、プロパンを含む処理気体の存在下で少なくとも３００℃の温度で加熱する工程を含む、方法。
【請求項２】
前記前処理工程を４５０℃〜６５０℃の範囲の温度で行う、請求項１に記載の方法。
【請求項３】
前記前処理工程を４７５℃〜５２５℃の範囲の温度で行う、請求項１又は２に記載の方法。
【請求項４】
前記処理気体が本質的にプロパンから成る、請求項１〜３のいずれか一項に記載の方法。
【請求項５】
前記前処理工程の期間が１０分間〜１００分間である、請求項１〜４のいずれか一項に記載の方法。
【請求項６】
前記前処理工程の期間が２０分間〜４０分間である、請求項５に記載の方法。
【請求項７】
前記触媒前駆体がアルミノシリケート上に担持したモリブデンを含む、請求項１〜６のいずれか一項に記載の方法。
【請求項８】
前記アルミノシリケートがゼオライトである、請求項１〜７のいずれか一項に記載の方法。
【請求項９】
前記ゼオライトが、フレームワークタイプがＭＦＩであるゼオライト及びフレームワークタイプがＭＷＷであるゼオライトから選択される、請求項８に記載の方法。
【請求項１０】
前記ゼオライトがＺＳＭ−５及びＭＣＭ−２２から選択される、請求項９に記載の方法。
【請求項１１】
前記触媒前駆体がＭｏ／ＺＳＭ−５及びＭｏ／ＭＣＭ−２２から選択される、請求項１〜１０のいずれか一項に記載の方法。
【請求項１２】
前記アルミノシリケートのＳｉ／２Ａｌ比が１０〜１００の範囲である、請求項１〜１１のいずれか一項に記載の方法。
【請求項１３】
前記触媒前駆体がＺＳＭ−５であり、Ｓｉ／２Ａｌ比が１５〜５０の範囲である、請求項１２に記載の方法。
【請求項１４】
前記触媒前駆体がＭＣＭ−２２であり、Ｓｉ／２Ａｌ比が１５〜５０の範囲である、請求項１２に記載の方法。
【請求項１５】
前記モリブデンの一部又は全てが酸化物の形態で存在する、請求項１〜１４のいずれか一項に記載の方法。
【請求項１６】
前記触媒前駆体中のモリブデンイオンの総数に基づき、少なくとも半分の前記モリブデンが酸化物の形態である、請求項１５に記載の方法。
【請求項１７】
前記酸化モリブデンがＭｏＯ３を含む、請求項１５又は１６に記載の方法。
【請求項１８】
前記処理気体の存在下で前記触媒前駆体を加熱する工程は、該触媒前駆体中の前記モリブデンの一部又は全てを還元することを含む、請求項１〜１７のいずれか一項に記載の方法。
【請求項１９】
前記モリブデンの一部又は全てを還元することがＭｏ２Ｃを生成することを含む、請求項１８に記載の方法。
【請求項２０】
前記モリブデンが少なくとも１％の量（前記触媒前駆体の総重量に対する割合で表す）で存在する、請求項１〜１９のいずれか一項に記載の方法。
【請求項２１】
前記モリブデンが少なくとも５％の量で存在する、請求項２０に記載の方法。
【請求項２２】
前記触媒前駆体がＧａ、Ｚｎ、Ｎｂ、Ｚｒ、Ｌａ、Ｃｏ、Ｆｅ、Ｃｅ、Ａｇ、Ｙ、Ｖ、Ｓｒ、Ｗ、Ｙｂ、Ｓｍ、Ｎｉ、Ｒｕ、Ｒｈ、Ｐｔ、Ｃｕ、Ａｕ、Ａｌ、Ｔｉ、Ｐｂ、Ｒｅ、Ｉｒ、Ｓｉ、Ｓｎ及びＰｄから選択されるプロモーターを含む、請求項１〜２１のいずれか一項に記載の方法。
【請求項２３】
前記プロモーターがＧａ、Ｚｎ、Ｚｒ、Ｆｅ、Ｗ、Ｃｕ及びＰｄから選択される、請求項２２に記載の方法。
【請求項２４】
前記処理気体の圧力が０．０５ＭＰａ〜５ＭＰａの範囲である、請求項１〜２３のいずれか一項に記載の方法。
【請求項２５】
前記圧力が０．１ＭＰａ〜１ＭＰａの範囲である、請求項２４に記載の方法。
【請求項２６】
メタン脱水素芳香族化触媒を調製する方法であって、Ｍｏ／ＺＳＭ−５又はＭｏ／ＭＣＭ−２２を含む触媒前駆体を、プロパンを含む処理気体の存在下で４５０℃〜５５０℃の範囲の温度で加熱する工程を含む、方法。
【請求項２７】
メタン脱水素芳香族化触媒を調製する方法であって、Ｍｏ／ＺＳＭ−５又はＭｏ／ＭＣＭ−２２を含む触媒前駆体を、プロパンを含む処理気体の存在下で４５０℃〜５５０℃の範囲の温度で約１０分間〜５０分間、加熱する工程を含む、方法。
【請求項２８】
メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で４５０℃〜５５０℃の範囲の温度で約１０分間〜５０分間、加熱する工程を含む、方法。
【請求項２９】
メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で４５０℃〜５５０℃の範囲の温度で約１０分間〜５０分間、加熱する工程を含み、Ｍｏが触媒前駆体の総重量に基づき少なくとも１０ｗｔ％の量で存在する、方法。
【請求項３０】
メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で約５００℃の温度で約３０分間、加熱する工程を含む、方法。
【請求項３１】
メタン脱水素芳香族化の方法であって、メタン脱水素芳香族化反応を、請求項１〜３０のいずれか一項に記載の方法により調製した触媒を使用して行う反応工程を含む、方法。
【請求項３２】
前記反応工程が６７５℃〜８２５℃の範囲の温度で前記触媒にメタンを供給することを含む、請求項３１に記載の方法。
【請求項３３】
前記反応工程の後に、少なくとも３００℃の温度でプロパンを含む処理気体を前記触媒に供給する再活性化工程を含む、請求項３１又は３２に記載の方法。
【請求項３４】
前記反応工程及び前記再活性化工程を繰り返す、請求項３３に記載の方法。
【請求項３５】
メタン脱水素芳香族化触媒の活性を維持する方法であって、メタン脱水素芳香族化中に、プロパンを含む処理気体を該触媒に供給する工程を含む、方法。
【請求項３６】
使用済み触媒を再活性化する方法であって、該使用済み触媒は、メタン脱水素芳香族化反応に使用したものであり、モリブデン及びアルミノシリケートを含み、該方法は、該使用済み触媒を、プロパンを含む処理気体の存在下で少なくとも３００℃の温度で加熱する工程を含む、方法。
【請求項３７】
モリブデン及びアルミノシリケートを含む触媒前駆体を、プロパンを含む処理気体の存在下で少なくとも３００℃の温度で加熱する工程に従って調製されたメタン脱水素芳香族化触媒。
【請求項３８】
前記触媒前駆体が、Ｍｏ／ＺＳＭ−５及びＭｏ／ＭＣＭ−２２から選択され、該触媒前駆体を４５０℃〜６５０℃の範囲の温度で加熱する、請求項３７に記載のメタン脱水素芳香族化触媒。
【請求項３９】
請求項１〜３０のいずれか一項に記載の方法に従って調製されたメタン脱水素芳香族化触媒。
【請求項４０】
モリブデン及びアルミノシリケートを含むメタン脱水素芳香族化触媒であって、該触媒の活性保持率が、７００℃でのメタン脱水素芳香族化の１５．５時間後に測定されるベンゼン収率に基づき少なくとも４０％であることを特徴とする、メタン脱水素芳香族化触媒。
【請求項４１】
モリブデン及びアルミノシリケートを含むメタン脱水素芳香族化触媒であって、７００℃でのメタン脱水素芳香族化反応において、少なくとも３．５％のベンゼン収率を提供することを特徴とする、メタン脱水素芳香族化触媒。
【請求項４２】
メタン脱水素芳香族化触媒を調製する方法での処理気体の使用であって、該方法が、モリブデン及びアルミノシリケートを含む触媒前駆体を、プロパンを含む該処理気体の存在下で少なくとも３００℃の温度で加熱する工程を含む、処理気体の使用。
【請求項４３】
メタン脱水素芳香族化触媒を調製する方法での処理気体の使用であって、該方法が、モリブデン及びアルミノシリケートを含む触媒前駆体を、プロパンを含む該処理気体の存在下で加熱する工程を含み、このため該触媒の触媒性のメタン脱水素芳香族化活性が、該処理気体を使用せずに調製した触媒と比較してより長期間維持される、処理気体の使用。
【請求項４４】
メタン脱水素芳香族化触媒を調製する方法での処理気体の使用であって、該方法が、モリブデン及びアルミノシリケートを含む触媒前駆体を、プロパンを含む該処理気体の存在下で加熱する工程を含み、このため続くメタン脱水素芳香族化反応で、該処理気体を使用せずに調製した触媒と比較して、該触媒のコークス化が起こる速度が低減する、処理気体の使用。
【請求項４５】
メタン脱水素芳香族化触媒を調製する方法での処理気体の使用であって、該方法が、モリブデン及びアルミノシリケートを含む触媒前駆体を、プロパンを含む該処理気体の存在下で加熱する工程を含み、このため７００℃でのメタン脱水素芳香族化の１５．５時間後に測定されたとき、活性保持率が少なくとも４０％である該触媒が提供される、処理気体の使用。
【請求項４６】
メタン脱水素芳香族化触媒を調製する方法での処理気体の使用であって、該方法が、モリブデン及びアルミノシリケートを含む触媒前駆体を、プロパンを含む該処理気体の存在下で加熱する工程を含み、このため該触媒が７００℃でのメタン脱水素芳香族化反応において、少なくとも３．５％のベンゼン収率を提供する、処理気体の使用。
【請求項４７】
メタン脱水素芳香族化反応における請求項１〜３０のいずれか一項に記載の方法により調製された触媒の使用。
【発明の詳細な説明】
【技術分野】
【０００１】
本発明は、メタン脱水素芳香族化触媒、特にＭｏ／ＺＳＭ−５触媒及びＭｏ／ＭＣＭ−２２触媒、並びにかかる触媒を調製する方法及び使用に関する。
【背景技術】
【０００２】
特に石油の埋蔵量に限りがあるため、高級炭化水素の生成のための供給原料として天然ガス（主にメタンを含む）を利用することに多大な関心が持たれている。
【０００３】
出発材料としてのメタンの使用に対する代替的なアプローチが幾つか探求されている。第１には、水蒸気改質によりメタンを合成気体（ＣＯ及びＨ２）に変換した後、（例えばフィッシャー・トロプシュ法による）合成気体の触媒反応でメタノール又は炭化水素を生成する。このアプローチは化学的には実行可能であり得るが、かなりのエネルギー量が必要であり、この技術の商業化は普及されていない。
【０００４】
第２に、酸化種の存在下でのメタンの芳香族化が、ベンゼン及び他の芳香族炭化水素を生成するのに利用されている。初めに酸化的な脱水素芳香族化に注目が集まったが、Ｃ２収率及び選択性に関する制限が商業的実施を妨げている。
【０００５】
第３に、非酸化条件下でのメタンの芳香族化が研究された。このような非酸化条件では、ベンゼンの生成が対応する酸化プロセスよりもかなり熱力学的に好ましくなくなる。このため本来、このようなプロセスは商業化に魅力的であろう規模で行うのは難しい。モリブデン含有アルミノシリケート、特にＭｏ／ＺＳＭ−５及びＭｏ／ＭＣＭ−２２は、非酸化的環境でのベンゼンへのメタンの変換に最も有望な候補物質であることが分かっているが、これらには重大な欠点がある。特に、報告された結果（非特許文献１、非特許文献２、非特許文献３、非特許文献４、非特許文献５、非特許文献６、非特許文献７、非特許文献８、非特許文献９、非特許文献１０、非特許文献１１、非特許文献１２、及び非特許文献１３）はメタン変換率が低い。さらに、触媒安定性の低下（少なくとも部分的にはコークス形成によるものだと思われる）が、この技術の商業化が実現されなかったことを意味している。
【先行技術文献】
【非特許文献】
【０００６】
【非特許文献１】L. Wang, L. Tao, M. Xie, G. Xu, J. Huang, Y. Xu, Catal. Lett. 21 (1993) 35
【非特許文献２】Y. Xu, S. Liu, L. Wang, M. Xie, X. Guo, Catal. Lett. 30 (1995) 135
【非特許文献３】F. Solymosi, A. Erdohelyi, A. Szoke, Catal. Lett. 32 (1995) 43
【非特許文献４】S. Wong, Y. Xu, W. Liu, L. Wang, X. Guo, Appl. Catal. A 136 (1996) 7
【非特許文献５】L. Chen, L. Lin, Z. Xu, T. Zhang, X. Li, Catal. Lett. 39 (1996) 169
【非特許文献６】D. Wang, J. H. Lunsford, M. P. Rosynek, Top. Catal. 3 (1996) 289
【非特許文献７】L. Wang, Y. Xu, S. Wong, W. Cui. X. Guo, Appl. Catal. A 152 (1997) 173
【非特許文献８】S. Liu, Q. Dong, R. Ohnishi, M. Ichikawa, Chem. Commun., 1997, 1445
【非特許文献９】F. Solymosi, J. Cserenyi, A. Szoke, T. Bansagi, A. Uszko, J. Catal. 165 (1997) 150
【非特許文献１０】D. Wang, J. H. Lunsford, M. P. Rosynek, J. Catal. 169 (1997) 347
【非特許文献１１】Y. Shu, Y. Xu, S. Wang, L. Wang, X. Guo, J. Catal. 170 (1997) 11
【非特許文献１２】S. Liu, L. Wang, R. Ohnishi, m. Ichikawa, J. Catal. 181 (1999) 175
【非特許文献１３】Y. Xu, X. Bao, L. Lin, J. Catal. 216 (2003) 386
【発明の概要】
【発明が解決しようとする課題】
【０００７】
したがって現時点では、メタン脱水素芳香族化は、高級炭化水素の合成のための潜在的に有用な経路であるが、この技術には重大な問題が存在するため、商業化は構想されていない。特に、コークス形成による触媒の急速な脱活性化の抑制が、産業上の利用の前に取り組まなければならない課題である。
【課題を解決するための手段】
【０００８】
本発明者らは、非酸化的なメタン脱水素芳香族化に使用する触媒の触媒安定性を改善する新規の方法を同定し、そうすることで石油に基づく方法の代わりとなる非酸化的なメタン脱水素芳香族化の開発に重要な貢献をもたらした。
【０００９】
最も一般的には、本発明は、非酸化的なメタン脱水素芳香族化触媒を、触媒前駆体からプロパンの存在下で触媒前駆体を加熱することにより調製することを提案している。このことが本発明者らによって見出され、これにより触媒安定性の驚くべき改善がもたらされる。メタン供給原料の変換率の改善も、前処理の結果として得ることができる。実施の形態では、このような前処理をせずに調製される触媒と比較して、ベンゼンに対する選択性も改善する。
【００１０】
第１の態様において、本発明は、メタン脱水素芳香族化触媒を調製する方法であって、モリブデン及びアルミノシリケートを含む触媒前駆体を、プロパンを含む処理気体の存在下で少なくとも３００℃の温度で加熱することを含む、方法を提供する。
【００１１】
プロパンを含む処理気体の存在下で触媒前駆体を加熱する工程は、本明細書中で「前処理工程」又は「前処理」と称される。プロパンの存在下で触媒前駆体を加熱することにより生成される生成物は、本明細書中で「触媒」と称される。前処理をしていない触媒に対して言及する場合、この触媒は「非処理触媒」と称される。
【００１２】
そのため本発明は、前処理方法であって、その生成物がメタンの非酸化的な脱水素芳香族化を触媒するのに適合した触媒である、前処理方法を提供する。特に、前処理工程は、触媒の触媒脱活性化速度を、非処理（又は異なる処理気体、例えばヘリウムを使用する前処理）触媒と比較して低減することができるように触媒前駆体を変える。
【００１３】
驚くべきことに本発明者らは、前処理工程が、アルミノシリケートの性質に関係なく上述の利点を提供することを見出している。このため例えば、本明細書中で論じられるように、モリブデン含有ＺＳＭ−５及びＭＣＭ−２２の両方が前処理工程から利益を受ける。
【００１４】
好適には触媒前駆体はアルミノシリケート上に担持したモリブデンを含む。代替的には、モリブデン及びアルミノシリケートは混合物として存在し得る。
【００１５】
好ましくは、アルミノシリケートはゼオライトである。好ましくは、ゼオライトはフレームワークタイプがＭＦＩであるゼオライト及びフレームワークタイプがＭＷＷであるゼオライトから選択される。特に好ましくは、ゼオライトはＺＳＭ−５（フレームワークタイプＭＦＩ）及びＭＣＭ−２２（フレームワークタイプＭＷＷ）である。
【００１６】
好ましくは、触媒前駆体はＭｏ／ＺＳＭ−５及びＭｏ／ＭＣＭ−２２から選択される。
【００１７】
アルミノシリケートのＳｉ／２Ａｌ比が１０〜１００、好ましくは１５〜５０の範囲であるのが適している。
【００１８】
好ましくは、触媒前駆体中のモリブデンの一部又は全てが酸化物の形態で存在する。好適には、触媒前駆体中のモリブデンイオンの総数に基づき、少なくとも半分、好ましくは実質的に全て、より好ましくは全てのモリブデンが酸化物の形態である。好ましい形態の酸化物はＭｏＯ３である。実際、触媒前駆体は、ＭｏＯ３とアルミノシリケートとの混合物から、又はアルミノシリケート上に担持されたＭｏＯ３から生成され得る。酸化モリブデンはＭｏＯ４２−又はＭｏ７Ｏ２４６−の形態であってもよい。
【００１９】
特に好ましい触媒前駆体はＭｏＯ３／ＺＳＭ−５及びＭｏＯ３／ＭＣＭ−２２の一方又は両方を含む。
【００２０】
好ましくは、触媒前駆体中のモリブデンの一部又は全てがＭｏ６＋として存在する。好適には、触媒前駆体中のモリブデンイオンの総数に基づき、少なくとも半分、好ましくは実質的に全て、より好ましくは全てのモリブデンがＭｏ６＋として存在する。
【００２１】
他の実施の形態において、触媒前駆体は方法が再活性化方法であれば使用済み触媒である。好適には、使用済み触媒をメタン脱水素芳香族化反応に使用している。典型的には、このような触媒は、本明細書中で論じられるようにコークス沈着物を含む。
【００２２】
モリブデンの量（触媒前駆体の総重量に対する割合で表す）は、好適には少なくとも１％、好ましくは少なくとも２％、より好ましくは少なくとも５％及び最も好ましくは少なくとも１０％である。
【００２３】
モリブデンの特に好ましい量は、１％〜２０％、より好ましくは２％〜１５％、より好ましくは５％〜１５％、より好ましくは１０％〜１５％、より好ましくは１１％〜１３％の範囲、及び最も好ましくは約１２％である。
【００２４】
触媒前駆体はプロモーターを含むのが好ましい。このようなプロモーターは好適には遷位金属を含み、好ましい例は、Ｇａ、Ｚｎ、Ｎｂ、Ｚｒ、Ｌａ、Ｃｏ、Ｆｅ、Ｃｅ、Ａｇ、Ｙ、Ｖ、Ｓｒ、Ｗ、Ｙｂ、Ｓｍ、Ｎｉ、Ｒｕ、Ｒｈ、Ｐｔ、Ｃｕ、Ａｕ、Ａｌ、Ｔｉ、Ｐｂ、Ｒｅ、Ｉｒ、Ｓｉ、Ｓｎ及びＰｄの内の１つ又は複数である。特に好ましいプロモーターはＧａ、Ｚｎ、Ｚｒ、Ｆｅ、Ｗ、Ｃｕ及びＰｄである。
【００２５】
プロモーターの量は、メタン変換及びベンゼンの選択性を最適にするために選択することができる。しかしながら、プロモーターは、少なくとも０．１％の量（触媒前駆体の総重量に対する割合で表す）で存在するのが好ましい。好適にはプロモーターは、少なくとも０．５％、好ましくは少なくとも０．８％及び最も好ましくは少なくとも１％の量で存在する。
【００２６】
プロモーターの量に関する特に好ましい範囲は、０．５％〜１０％、より好ましくは０．５％〜５％、より好ましくは０．８％〜４％、より好ましくは０．８％〜３．５％及び最も好ましくは１％〜３％である。
【００２７】
１つ又は複数のプロモーターを使用することができる。例えば、２つ又は３つの異なるプロモーターを使用することができる。
【００２８】
触媒前駆体の粒径、表面積及び他の特性を、通常通り、当業者（skilled reader）の一般常識に従って選択することができる。
【００２９】
前処理工程は好適には、前処理により生成される触媒がメタン脱水素芳香族化、具体的に非酸化的な脱水素芳香族化に特に適するように、触媒前駆体の構造変化を引き起こす。実際、実施の形態の前処理方法で生成された触媒は、各触媒前駆体と比較して異なる物理的／化学的特徴を有する。例えば、前処理の結果として酸化モリブデンが変化する。特に、酸化モリブデンを前処理により還元するのが好ましい。酸化モリブデンの存在をＸＲＤにより検出することができる。このため好適には、触媒前駆体において酸化モリブデンに起因するピークが実質的に低減し、好ましくは前処理後には見えなくなる。物理的／化学的特徴の変化が、非処理触媒と比較した、メタンの非酸化的な脱水素芳香族化における触媒性能の改善に関与すると考えられている。これに関して、本発明者らは、本発明に従って使用する場合、プロパンが酸化モリブデンを炭化モリブデンに変換するのに十分反応性であることを見出している。
【００３０】
特に、触媒は好ましくは、本明細書中で開示の方法に従って測定されるように、少なくとも２％、より好ましくは少なくとも３％、より好ましくは少なくとも３．５％、より好ましくは少なくとも４％、より好ましくは少なくとも４．２％、より好ましくは少なくとも４．５％、より好ましくは少なくとも５％、より好ましくは少なくとも５．２％、より好ましくは少なくとも５．５％、及びより好ましくは少なくとも６％のベンゼン収率を提供する。
【００３１】
好適には、触媒は、前処理しなかった触媒前駆体と比較して安定性が改善している。好ましくは触媒の活性保持率（ＡＰＲ）は、本明細書中で開示の方法に従って測定されるように、少なくとも４０％、より好ましくは少なくとも５０％、より好ましくは少なくとも５５％、より好ましくは少なくとも６０％、より好ましくは少なくとも６５％、より好ましくは少なくとも７０％、より好ましくは少なくとも７５％、及び最も好ましくは少なくとも８０％である。
【００３２】
好適には、前処理工程の期間は少なくとも１０分間、好ましくは少なくとも２０分間である。
【００３３】
好ましくは、前処理工程の期間は２００分間以下、より好ましくは１００分間以下、より好ましくは７０分間以下、より好ましくは６０分間以下、より好ましくは５０分間以下、及び最も好ましくは４０分間以下である。
【００３４】
前処理工程の特に好ましい期間は１０分間〜１００分間、より好ましくは２０分間〜４０分間及び最も好ましくは約３０分間である。
【００３５】
これらの短い前処理時間が、特に触媒を調製するのに必要とされるエネルギーの低減に関連して多大な経済的利益を与える。このため、本発明の前処理工程により、触媒安定性を維持又は改善しながら、メタン脱水素芳香族化触媒を前処理又は活性化する既知の方法と比較して調製時間を低減することが可能となる。
【００３６】
好適には、前処理工程は、少なくとも３００℃、より好ましくは少なくとも４００℃、より好ましくは少なくとも４５０℃、より好ましくは少なくとも４７５℃、より好ましくは少なくとも４９０℃及び最も好ましくは少なくとも５００℃の温度で行う。
【００３７】
好適には、前処理工程は、７００℃未満、より好ましくは６５０℃未満、より好ましくは６００℃未満、より好ましくは５５０℃未満、より好ましくは５２５℃未満、及び最も好ましくは５１０℃未満の温度で行う。本発明者らは、前処理温度が高くなれば、急速なコークス形成が起こり得ることを見出している。
【００３８】
上記で言及された上限値及び下限値は、任意の組み合わせで範囲を与えるように組み合わせてもよい。前処理温度に関する特に好ましい範囲は少なくとも３００℃〜７００℃未満、より好ましくは少なくとも４００℃〜７００℃未満、より好ましくは４５０℃〜６５０℃、より好ましくは４７５℃〜６００℃、より好ましくは４７５℃〜５５０℃、より好ましくは４７５℃〜５２５℃及び最も好ましくは４９０℃〜５１０℃である。約５００℃の温度が特に好ましい。
【００３９】
好適には、処理気体流を与えるように、処理気体を触媒前駆体に供給する。当業者は、反応器設計、触媒前駆体の量及び触媒前駆体の形態に基づき、処理気体に適切な流量を選択することができる。
【００４０】
指針として、触媒前駆体が３００ｍｇ入った固定床連続流式反応器において、流量が８ｍｌ／分の処理気体（１００％プロパン）が良好な結果をもたらすことを見出した。
【００４１】
好適には、少なくとも一部の前処理工程では、処理気体の圧力は０．０５ＭＰａ〜５ＭＰａの範囲、好ましくは０．１ＭＰａ〜１ＭＰａの範囲である。約０．１ＭＰａの圧力（大気圧）が特に好ましい。
【００４２】
好適には、処理気体の圧力は、少なくとも半分の前処理工程、好ましくは実質的に全て、最も好ましくは全ての前処理工程に関して上記で言及された範囲、及び好適には上記で言及された好ましい範囲内である。
【００４３】
前処理工程の開始時には、処理気体の圧力は、上記の範囲、及び好適には上記で言及された好ましい範囲内であることが好ましい。
【００４４】
処理気体は、プロパンの他に１つ又は複数の気体を含み得る。
【００４５】
プロパンと組み合わせて使用され得る他の気体としては、Ｈ２、ＣＨ４、Ｈｅ、Ａｒ、Ｃ２Ｈ６、Ｃ４Ｈ１０、ＮＨ３及びＮ２から選択される１つ又は複数の気体が挙げられる。
【００４６】
しかしながら、処理気体は、少なくとも５０ｍｏｌ％のプロパンを含むのが好ましい。好ましくは、処理気体は、少なくとも７５ｍｏｌ％、より好ましくは少なくとも８５ｍｏｌ％、より好ましくは少なくとも９５ｍｏｌ％及びより好ましくは少なくとも９９ｍｏｌ％のプロパンを含む。特に好ましい実施の形態では、処理気体は、実質的にプロパンから成り、好ましくは本質的にプロパンから成り、及び最も好ましくはプロパンから成る。
【００４７】
特に指定のない限り、処理気体の存在下での前処理は、任意の他の気体の非存在下での前処理を意味する。
【００４８】
特に好ましい実施の形態において、本発明は、メタン脱水素芳香族化触媒を調製する方法であって、Ｍｏ／ＺＳＭ−５又はＭｏ／ＭＣＭ−２２を含む触媒前駆体を、プロパンを含む処理気体の存在下で４５０℃〜５５０℃の範囲の温度で加熱する工程を含む、方法を提供する。
【００４９】
さらにより好ましい実施の形態において、本発明は、メタン脱水素芳香族化触媒を調製する方法であって、Ｍｏ／ＺＳＭ−５又はＭｏ／ＭＣＭ−２２を含む触媒前駆体を、プロパンを含む処理気体の存在下で４５０℃〜５５０℃の範囲の温度で約１０分間〜５０分間、加熱する工程を含む、方法を提供する。
【００５０】
さらにより好ましい実施の形態において、本発明は、メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で４５０℃〜５５０℃の範囲の温度で約１０分間〜５０分間、加熱する工程を含む、方法を提供する。
【００５１】
さらにより好ましい実施の形態において、本発明は、メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で４５０℃〜５５０℃の範囲の温度で約１０分間〜５０分間、加熱する工程を含み、Ｍｏが触媒前駆体の総重量に基づき少なくとも１０ｗｔ％の量で存在する、方法を提供する。
【００５２】
最も好ましい実施の形態において、本発明は、メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で約５００℃の温度で約３０分間、加熱する工程を含む、方法を提供する。
【００５３】
さらなる態様において、本発明は、メタン脱水素芳香族化反応における本発明の態様のいずれかに従って調製される触媒の使用を提供する。
【００５４】
好ましくは、前処理工程を連続流式反応器で行う。しかしながら、前処理をバッチ式又は半バッチ式反応器で行ってもよい。
【００５５】
同様に、触媒を使用する、続くメタン脱水素芳香族化を連続流式反応器で行うのが好ましい。しかしながら、バッチ式又は半バッチ式反応器を使用することもできる。
【００５６】
さらなる態様において、本発明は、メタン脱水素芳香族化触媒を調製する方法であって、少なくとも一部の酸化モリブデンを還元するように、プロパンを含む処理気体の存在下で酸化モリブデン及びアルミノシリケートを含む触媒前駆体を加熱する工程を含む、方法を提供する。
【００５７】
好ましくは、前処理前の触媒前駆体（precursor catalyst）中の酸化モリブデンイオンの総数に基づき、少なくとも半分、より好ましくは少なくとも９０％、より好ましくは実質的に全て、及び最も好ましくは全ての酸化モリブデンを還元する。
【００５８】
好適には、前処理前の前駆体触媒中の酸化モリブデンイオンの総数に基づき、少なくとも一部、好ましくは少なくとも半分、より好ましくは少なくとも９０％、より好ましくは実質的に全て、及び最も好ましくは全ての酸化モリブデンを炭化モリブデンへと還元する。
【００５９】
好ましくは、炭化モリブデンはＭｏ２Ｃを含む。好ましくは炭化モリブデンは、本質的にＭｏ２Ｃから成り、より好ましくはＭｏ２Ｃから成る。
【００６０】
このため、本発明のこの態様において、プロパンを含む処理気体による触媒の調製が好適には還元型モリブデン種、好ましくは炭化モリブデン（具体的にＭｏ２Ｃ）を生成する。還元型モリブデン種、炭化モリブデン及びＭｏ２Ｃの一部又は全てが触媒のメタン脱水素芳香族化活性に関与し得る。
【００６１】
好ましくは、本発明の方法は、触媒を使用してメタン脱水素芳香族化を行うさらなる工程を含む。そのため、本発明は、本明細書中で記載のように、処理気体の存在下で触媒前駆体を加熱することにより触媒を調製する工程と、それから触媒を使用してメタン脱水素芳香族化を行う工程とを含むメタン脱水素芳香族化の方法を提供する。
【００６２】
さらなる態様において、本発明は、本発明に従って調製される触媒の使用を含むメタン脱水素芳香族化の方法を提供する。
【００６３】
触媒を使用して脱水素芳香族化を行う工程は、本明細書中で「反応工程」と称される。
【００６４】
したがって好ましくは、この方法は、触媒を使用して脱水素芳香族化反応を行う反応工程を含む。
【００６５】
好適には、反応工程は非酸化的、すなわち非酸化的なメタン脱水素芳香族化である。
【００６６】
好適には、反応工程は、少なくとも６００℃の温度でＣ１炭化水素〜Ｃ５炭化水素から選択される反応気体を触媒に供給することを含む。
【００６７】
好ましくは、反応気体は、Ｃ１アルカン〜Ｃ５アルカンから選択される。より好ましくは、反応気体はメタンを含む。より好ましくは、反応気体は、実質的にメタンから成り、より好ましくは本質的にメタンから成り、最も好ましくはメタンから成る。
【００６８】
反応気体は、気体の混合物、例えばＣ１炭化水素〜Ｃ５炭化水素の混合物及び／又はＣ１炭化水素〜Ｃ５炭化水素とＨ２との混合物を含み得る。
【００６９】
したがって、本発明は好ましくは、（ｉ）本明細書中で記載のように、触媒を調製するために、プロパンを触媒前駆体に供給する工程と、それから（ｉｉ）メタン脱水素芳香族化条件下でメタンを触媒に供給する工程とを含む方法を提供する。
【００７０】
言い換えれば、前処理工程の後に反応工程が続くのが好ましい。
【００７１】
好適には、反応工程は、約１気圧（およそ０．１ＭＰａ）で反応気体を供給することを含む。
【００７２】
好ましくは、反応工程の温度は少なくとも６５０℃、より好ましくは少なくとも６７５℃、より好ましくは少なくとも６９０℃及び最も好ましくは少なくとも約７００℃である。反応は、最大で約８５０℃、好ましくは最大で約８２５℃、及び最も好ましくは最大で約８００℃までの温度で行い得る。特に好ましい温度範囲は、約６７５℃〜約８２５℃、より好ましくは約７００℃〜約８００℃である。
【００７３】
実施の形態において、反応工程は、前処理工程と同じ反応容器で行う。このため、容器間で触媒を移動する必要はない。さらなる利点として、前処理後、わずか短時間で触媒を反応工程に使用することができ、それにより該前処理触媒の特性の改善を十分に生かすことができる。実際、中間工程を全く用いずに、反応工程を前処理工程後に行うことが好ましい。好ましくは、前処理工程及び反応工程を同じ連続流式反応器で行う。
【００７４】
好適には、反応気体の供給が始まる前、又は始まった直後、処理気体の供給を停止する。好ましくは、反応気体はメタンを含み、実質的にプロパンの非存在下で、好ましくはプロパンの非存在下でメタンを触媒に供給する。
【００７５】
好適には、反応工程は前処理工程より高い温度で行う。したがってこの方法は、前処理後に温度を上昇させる工程を含むのが好ましい。
【００７６】
好ましくはこの方法は、反応工程後に、少なくとも３００℃の温度でプロパンを含む処理気体を触媒に供給する、さらなる工程を含む。このようにして、触媒は、メタン脱水素芳香族化に使用した後に再活性化することができる。
【００７７】
プロパンで触媒を再活性化するさらなる工程は本明細書中で「再活性化工程」と称される。
【００７８】
好適には、反応工程と再活性化工程とを好ましくは少なくとも２回繰り返す。このようにして、触媒の有用寿命を増大することができる。好適にはこのことは、触媒の交換が必要になる頻度を減らすことを意味する。
【００７９】
さらなる態様において、本発明は、メタン脱水素芳香族化触媒の活性を維持する方法であって、メタン脱水素芳香族化中に、プロパンを含む処理気体を触媒に供給する工程を含む、方法を提供する。
【００８０】
この態様で使用される「活性の維持」とは、触媒のメタン脱水素芳香族化活性が、処理気体の非存在下で行われる反応と比較して、少なくとも一部、及び好ましくは大部分のメタン脱水素芳香族化反応中で高くなっていることを意味する。
【００８１】
この態様において、触媒安定性を、メタン脱水素芳香族化を行うのと同時にプロパンを供給することにより改善することができる。このようにして、触媒の「ｉｎ−ｓｉｔｕ」処理を達成することができる。そのため、処理気体と反応気体（メタン）との同時供給により、反応気体のみと比較して、反応中での触媒活性が改善され得る。
【００８２】
関連態様において、第１の態様の方法は、使用済み触媒を再活性化するために使用済み触媒に対して適用することができる。この態様では、以下で論じられるように、触媒前駆体は使用済み触媒である。
【００８３】
さらなる態様において、本発明は、使用済み触媒を再活性化する方法であって、使用済み触媒は、メタン脱水素芳香族化反応に使用したものであり、モリブデン及びアルミノシリケートを含み、この方法は、使用済み触媒を、プロパンを含む処理気体の存在下で少なくとも３００℃の温度で加熱する工程を含む、方法を提供する。
【００８４】
典型的に、使用済み触媒は、その表面上の一部又は全てにコークス沈着物を含む。上述のように、触媒上でのコークスの形成又は集積は、メタン脱水素芳香族化での触媒の使用の後に起こり、このためコークス沈着物は使用済み触媒の特徴である。典型的には、使用済み触媒の触媒活性は未使用触媒よりも低い。具体的には、使用済み触媒は好適には、ベンゼン収率が未使用触媒よりも低いことを特徴とする。
【００８５】
さらなる態様において、本発明は、モリブデン及びアルミノシリケートを含む触媒前駆体を、プロパンを含む処理気体の存在下で少なくとも３００℃の温度で加熱する工程に従って調製されたメタン脱水素芳香族化触媒を提供する。
【００８６】
さらなる態様において、本発明は、モリブデン及びアルミノシリケートを含むメタン脱水素芳香族化触媒であって、触媒の活性保持率が、７００℃でのメタン脱水素芳香族化の１５．５時間後に測定されるベンゼン収率に基づき少なくとも４０％であることを特徴とする、メタン脱水素芳香族化触媒を提供する。
【００８７】
好ましくは、触媒の活性保持率は少なくとも５０％、より好ましくは少なくとも６０％、より好ましくは少なくとも７０％及び最も好ましくは少なくとも８０％である。
【００８８】
さらなる態様において、本発明は、モリブデン及びアルミノシリケートを含むメタン脱水素芳香族化触媒であって、７００℃でのメタン脱水素芳香族化反応において、少なくとも３．５％のベンゼン収率を提供することを特徴とする、メタン脱水素芳香族化触媒を提供する。
【００８９】
好ましくは触媒は、少なくとも４％、より好ましくは少なくとも４．５％、より好ましくは少なくとも５％、より好ましくは５．５％及び最も好ましくは少なくとも６％のベンゼン収率を提供する。
【００９０】
さらなる態様において、本発明は、メタン脱水素芳香族化触媒を調製する方法での処理気体の使用であって、この方法が、モリブデン及びアルミノシリケートを含む触媒前駆体を、プロパンを含む該処理気体の存在下で少なくとも３００℃の温度で加熱する工程を含む、処理気体の使用を提供する。
【００９１】
さらなる態様において、本発明は、メタン脱水素芳香族化触媒を調製する方法での処理気体の使用であって、この方法が、モリブデン及びアルミノシリケートを含む触媒前駆体を、プロパンを含む該処理気体の存在下で加熱する工程を含み、このため触媒の触媒性のメタン脱水素芳香族化活性が、該処理気体を使用せずに調製した触媒と比較してより長期間維持される、処理気体の使用を提供する。
【００９２】
さらなる態様において、本発明は、メタン脱水素芳香族化触媒を調製する方法での処理気体の使用であって、この方法が、モリブデン及びアルミノシリケートを含む触媒前駆体を、プロパンを含む該処理気体の存在下で加熱する工程を含み、このため続くメタン脱水素芳香族化反応で、該処理気体を使用せずに調製した触媒と比較して、触媒のコークス化が起こる速度が低減する、処理気体の使用を提供する。
【００９３】
さらなる態様において、本発明は、メタン脱水素芳香族化触媒を調製する方法での処理気体の使用であって、この方法が、モリブデン及びアルミノシリケートを含む触媒前駆体を、プロパンを含む該処理気体の存在下で加熱する工程を含み、このため７００℃でのメタン脱水素芳香族化の１５．５時間後に測定されるとき、活性保持率が少なくとも４０％である触媒が提供される、処理気体の使用を提供する。
【００９４】
さらなる態様において、本発明は、メタン脱水素芳香族化触媒を調製する方法での処理気体の使用であって、この方法が、モリブデン及びアルミノシリケートを含む触媒前駆体を、プロパンを含む該処理気体の存在下で加熱する工程を含み、このため触媒が７００℃でのメタン脱水素芳香族化反応において、少なくとも３．５％のベンゼン収率を提供する、処理気体の使用を提供する。
【００９５】
さらなる態様において、本発明は、モリブデン及びアルミノシリケートを含むメタン脱水素芳香族化触媒上に形成されるコークス沈着物を一部又は全て取り除く方法での処理気体の使用を提供する。
【００９６】
本発明の態様のいずれか１つ又は複数を本発明の他の態様のいずれか１つ又は複数と組み合わせてもよい。同様に、特徴のいずれか１つ又は複数、及びいずれかの態様の任意の特徴を、他の態様のいずれか１つに適用してもよい。このため、任意で好ましい特徴の本明細書中での考察を一部又は全ての態様に適用してもよい。特に、処理気体、温度、圧力、期間、及び触媒前駆体の組成に関する任意で好ましい特徴は、他の態様全てに適用される。さらに、プロセス、方法又は使用に関する任意で好ましい特徴を生成物、特に触媒に適用してもよく、逆に生成物、特に触媒に関する任意で好ましい特徴をプロセス、方法又は使用に適用してもよい。
定義
本明細書中で使用されるような「アルミノシリケート」という用語は、当業者によく知られており、アルミニウム、ケイ素及び酸素を含む天然及び／又は合成無機構造物に関する。同様に、本明細書中で使用されるような「ゼオライト」という用語は、当業者によく知られており、様々なカチオンに適応することができる「開放（open）」構造を有する天然及び合成アルミノシリケートに関する。
【００９７】
「ゼオライトフレームワークタイプ」及び「フレームワークタイプ」という用語は、当業者によく知られており、ゼオライト構造を同定するために国際ゼオライト協会（International Zeolite Association）（ＩＺＡ）の構造委員会で適用された分類体系に関し、この分類体系はＩＵＰＡＣに承認されている。この分類体系は、１７０を超える異なるゼオライトフレームワークトポロジーのそれぞれに対して、フレームワークタイプコード（ＦＴＣ）を割り当てている。
【００９８】
フレームワークタイプコードに関する詳細な情報はＩＺＡのウェブページ（www.iza-structure.org/）で見つけることができる。これらのフレームワークタイプコードの多くは、Ch. Baerlocher, W. M. Meier and D. H. Olson, Atlas of Zeolite Framework Types, 5th revised edition, Elsevier, Amsterdam, 2001に複写されている。
【００９９】
本発明はフレームワークタイプＭＦＩ及びＭＷＷに関し、この両方が当業者にとって既知である。
【０１００】
同様に、ＺＳＭ−５及びＭＣＭ−２２の好ましいゼオライト構造が、このようなゼオライトを調製する方法と同様、当業者にとって既知である。「ＺＳＭ−５」という用語は「ＨＺＳＭ−５」と区別なく用いられ、その両方がプロトン化形態のゼオライトを指す。同様に、「ＭＣＭ−２２」及び「ＨＭＣＭ−２２」という用語も区別なく用いられる。
【０１０１】
本明細書中で使用されるような「脱水素芳香族化」及び「メタン脱水素芳香族化」という用語は、当業者によく知られており、Ｃ１炭化水素〜Ｃ５炭化水素及び／又はメタンを含む反応気体からの芳香族化合物、特にベンゼンの生成に関する。特に、当業者には、メタン脱水素芳香族化の場合、反応気体は、メタンの他に１つ又は複数の他の気体、例えばＣ１炭化水素〜Ｃ５炭化水素を含み得ることを理解されたい。
【０１０２】
本明細書中で使用されるような「Ｓｉ／２Ａｌ比」という用語は、当業者によく知られており、アルミノシリケートにおけるケイ素イオンの数とアルミニウムイオンの２倍数との相対比に関する。
【０１０３】
本明細書中で使用されるような「非酸化的なメタン脱水素芳香族化」という用語は、当業者によく知られており、酸化種の非存在下で行われる、上記で論じられる反応に関する。実際、本明細書中でのメタン脱水素芳香族化に対する言及は、好ましい非酸化的なメタン脱水素芳香族化を含む。
【発明を実施するための形態】
【０１０４】
以下の方法を本発明の実施例で使用した。
（１）触媒調製
触媒前駆体を、適当なゼオライト（ＺＳＭ−５又はＭＣＭ−２２）を算出量のモリブデン酸アンモニウム溶液に含浸させ、その後乾燥及び焼成することにより調製した。
（２）触媒前処理
前処理を、選択された前処理時間、及び選択された前処理温度で、大気圧で３００ｍｇの触媒を用いて、固定床反応器において行った。
（３）触媒試験
試験反応（メタン脱水素芳香族化）を、大気圧で３００ｍｇの触媒を用いて固定床反応器において行った。反応生成物を、ガスクロマトグラフィを使用して解析及び同定した。
【０１０５】
触媒の性能を、活性保持率（ＡＰＲ）及びベンゼン収率（ＢＺ収率）を参照して測定した。
【０１０６】
ＡＰＲを以下の通りに算出した：
ＡＰＲ（％）＝稼動時（time on stream）（ＴＯＳ）のＢＺ収率／最大ＢＺ収率。
【０１０７】
本明細書中でのＡＰＲに対する言及は、特に指定のない限り、１５．５時間後に行った測定に基づくものとする。
【０１０８】
ベンゼン収率を以下の通りに産出した：
ＢＺ収率＝ベンゼン（生成）／メタン（供給)／６
【実施例】
【０１０９】
実施例１〜実施例４及び比較例１〜比較例６
アルミノシリケートＺＳＭ−５担体におけるＳｉ／２Ａｌ比を、当業者に既知の技法に従って調整した。
【０１１０】
Ｍｏ／ＺＳＭ−５触媒前駆体を、モリブデン酸アンモニウム溶液への含浸、その後の乾燥及び焼成により、ＺＳＭ−５及びモリブデン前駆体から調製した。
【０１１１】
Ｐｄ、Ｚｎ及びＧａの形態のプロモーターを、モリブデン酸アンモニウムの代わりに対応する金属塩、及びゼオライトＺＳＭ−５の代わりにＭｏ修飾ゼオライトを使用したことを除いて、Ｍｏ／ＺＳＭ−５触媒を調製するのと同じ方法を使用して、触媒の一部に組み込んだ。プロモーターをアルミノシリケートに組み込むためのこの及び他の従来技法は当業者にとって既知である。
【０１１２】
前駆体触媒を、以下の通りに触媒Ａ〜触媒Ｄとして指定した：
触媒Ａ：１２％Ｍｏ／ＺＳＭ−５（３０）
触媒Ｂ：１２％Ｍｏ−３％Ｇａ／ＺＳＭ−５（３０）
触媒Ｃ：１２％Ｍｏ−３％Ｚｎ／ＺＳＭ−５（３０）
触媒Ｄ：１２％Ｍｏ−１％Ｐｄ／ＺＳＭ−５（３０）。
【０１１３】
括弧内の数字は、ＺＳＭ−５担体のＳｉ／２Ａｌ比を示す。
【０１１４】
実施例１〜実施例４では、それから触媒Ａ〜触媒Ｄのそれぞれを、本発明に従って前処理方法にかけた。触媒（３００ｍｇ）を連続流式反応器に入れ、５００℃の前処理温度まで加熱し、プロパンを、流量８ｍｌ／分、０．１ＭＰａの圧力で触媒に供給した。前処理を３０分間行った。
【０１１５】
比較例１及び比較例２では、触媒Ａを、７．５ｍｌ／分の流量でそれぞれ、メタン及びＨ２において５００℃で３０分間前処理にかけた。実施例１〜実施例５と同じ反応器を使用した。
【０１１６】
比較例３〜比較例６では、触媒Ａ〜触媒Ｄのそれぞれを、１０ｍｌ／分の流量でＨｅにおいて７００℃で４０分間前処理にかけた。実施例１〜実施例５と同じ反応器を使用した。
【０１１７】
それから、実施例１〜実施例４及び比較例１〜比較例６での各被前処理触媒を、メタン脱水素芳香族化活性に関して試験した。それぞれの被前処理触媒（３００ｍｇ）に対して、メタンを、７．５ｍｌ／分の流量、及び０．１ＭＰａの圧力で反応容器に供給した。反応温度は７００℃であった。反応生成物を、既知の反応生成物に対して行った事前の測定を参照して、ガスクロマトグラフィを使用して検出及び定量化した。
【０１１８】
被前処理触媒の試験結果を以下の表１に示す。
【０１１９】
【表１】
2011509823.tif 000002
【０１２０】
実施例５及び実施例６、並びに比較例７〜比較例１０
Ｍｏ／ＭＣＭ−２２触媒前駆体を、モリブデン酸アンモニウム溶液への含浸、その後の乾燥及び焼成により、ＭＣＭ−２２及びモリブデン前駆体から調製した。
アルミノシリケートＭＣＭ−２２担体におけるＳｉ／２Ａｌ比を、当業者に既知の技法に従って調整した。
【０１２１】
前駆体触媒を、以下の通りに触媒Ｅ及び触媒Ｆとして指定した：
触媒Ｅ：１２％Ｍｏ／ＭＣＭ−２２（１９）
触媒Ｆ：１２％Ｍｏ／ＭＣＭ−２２（２５）。
【０１２２】
括弧内の数字は、ＭＣＭ−２２担体のＳｉ／２Ａｌ比を示す。
【０１２３】
実施例５及び実施例６では、触媒Ｅ及び触媒Ｆのそれぞれを、本発明に従って前処理方法にかけた。触媒（３００ｍｇ）を連続流式反応器に入れ、５００℃の前処理温度まで加熱し、プロパンを、流量８ｍｌ／分、０．１ＭＰａの圧力で触媒に供給した。前処理を３０分間行った。
【０１２４】
比較例７及び比較例８では、触媒Ｅを、７．５ｍｌ／分の流量でそれぞれ、メタン及びＨ２において５００℃で３０分間前処理にかけた。実施例５及び実施例６と同じ反応器を使用した。
【０１２５】
比較例９では、触媒Ｅを、１０ｍｌ／分の流量でＨｅにおいて７００℃で４０分間前処理にかけた。実施例５及び実施例６と同じ反応器を使用した。
【０１２６】
比較例１０では、触媒Ｆを、１０ｍｌ／分の流量でＨｅにおいて７００℃で４０分間前処理にかけた。実施例５及び実施例６と同じ反応器を使用した。
【０１２７】
それから、実施例５及び実施例６、並びに比較例７〜比較例１０での被前処理触媒を、メタン脱水素芳香族化活性に関して試験した。それぞれの被前処理触媒（３００ｍｇ）に対して、メタンを、７．５ｍｌ／分の流量、及び０．１ＭＰａの圧力で反応容器に供給した。反応温度は７００℃であった。反応生成物を、既知の反応生成物に対して行った事前の測定を参照して、ガスクロマトグラフィを使用して検出及び定量化した。
【０１２８】
被前処理触媒の試験結果を以下の表２に示す。
【０１２９】
【表２】
2011509823.tif 000003
【０１３０】
この結果により、プロパン前処理がＣＨ４及びＨ２前処理と比較してより高いベンゼン収率及びより良好な触媒安定性を与えることが示されている。このことは、プロモーターを用いる又は用いない触媒についても同様である。
【０１３１】
ＭＣＭ−２２担持触媒に対するプロモーターの効果は、ＺＳＭ−５担持触媒と同じ傾向を示す。
【０１３２】
さらにこの結果により、プロパンによる前処理がＺＳＭ−５アルミノシリケートとＭＣＭ−２２アルミノシリケートとの両方に関して活性及び触媒安定性の改善を与えることが示されている。この驚くべき結果は、本発明の前処理工程が、アルミノシリケート触媒の構造に関係なくアルミノシリケート触媒に適用可能であることを示唆している。
【０１３３】
Ｈｅ前処理（７００℃、４０分）と比較して、プロパン前処理を、より高いベンゼン収率及び良好な触媒安定性を与えながら、より低い温度、及びより短期間（５００℃、３０分）で行うことができる。
【０１３４】
このため、プロパン前処理を使用して、触媒に関して高収率の芳香族炭化水素及び良好な触媒安定性を得ることができる。さらに、前処理温度の低下及び前処理時間の短縮の結果としてエネルギー節約が為され得る。
【０１３５】
メタン及びＨ２前処理と比較して、同じ前処理条件下でプロパンを使用する場合のベンゼン収率及び触媒安定性はより良好である。
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
メタン脱水素芳香族化触媒を調製する方法であって、モリブデン及びアルミノシリケートを含む触媒前駆体を、少なくとも５０ｍｏｌ％のプロパンを含む処理気体の存在下で少なくとも３００℃の温度で加熱する工程を含む、方法。
【請求項２】
前記前処理工程を４５０℃〜６５０℃の範囲の温度で行う、請求項１に記載の方法。
【請求項３】
前記前処理工程を４７５℃〜５２５℃の範囲の温度で行う、請求項１又は２に記載の方法。
【請求項４】
前記処理気体が本質的にプロパンから成る、請求項１〜３のいずれか一項に記載の方法。
【請求項５】
前記前処理工程の期間が１０分間〜１００分間である、請求項１〜４のいずれか一項に記載の方法。
【請求項６】
前記前処理工程の期間が２０分間〜４０分間である、請求項５に記載の方法。
【請求項７】
前記触媒前駆体がアルミノシリケート上に担持したモリブデンを含む、請求項１〜６のいずれか一項に記載の方法。
【請求項８】
前記アルミノシリケートがゼオライトである、請求項１〜７のいずれか一項に記載の方法。
【請求項９】
前記ゼオライトが、フレームワークタイプがＭＦＩであるゼオライト及びフレームワークタイプがＭＷＷであるゼオライトから選択される、請求項８に記載の方法。
【請求項１０】
前記ゼオライトがＺＳＭ−５及びＭＣＭ−２２から選択される、請求項９に記載の方法。
【請求項１１】
前記触媒前駆体がＭｏ／ＺＳＭ−５及びＭｏ／ＭＣＭ−２２から選択される、請求項１〜１０のいずれか一項に記載の方法。
【請求項１２】
前記アルミノシリケートのＳｉ／２Ａｌ比が１０〜１００の範囲である、請求項１〜１１のいずれか一項に記載の方法。
【請求項１３】
前記触媒前駆体がＺＳＭ−５であり、Ｓｉ／２Ａｌ比が１５〜５０の範囲である、請求項１２に記載の方法。
【請求項１４】
前記触媒前駆体がＭＣＭ−２２であり、Ｓｉ／２Ａｌ比が１５〜５０の範囲である、請求項１２に記載の方法。
【請求項１５】
前記モリブデンの一部又は全てが酸化物の形態で存在する、請求項１〜１４のいずれか一項に記載の方法。
【請求項１６】
前記触媒前駆体中のモリブデンイオンの総数に基づき、少なくとも半分の前記モリブデンが酸化物の形態である、請求項１５に記載の方法。
【請求項１７】
前記酸化モリブデンがＭｏＯ３を含む、請求項１５又は１６に記載の方法。
【請求項１８】
前記処理気体の存在下で前記触媒前駆体を加熱する工程は、該触媒前駆体中の前記モリブデンの一部又は全てを還元することを含む、請求項１〜１７のいずれか一項に記載の方法。
【請求項１９】
前記モリブデンの一部又は全てを還元することがＭｏ２Ｃを生成することを含む、請求項１８に記載の方法。
【請求項２０】
前記モリブデンが少なくとも１％の量（前記触媒前駆体の総重量に対する割合で表す）で存在する、請求項１〜１９のいずれか一項に記載の方法。
【請求項２１】
前記モリブデンが少なくとも５％の量で存在する、請求項２０に記載の方法。
【請求項２２】
前記触媒前駆体がＧａ、Ｚｎ、Ｎｂ、Ｚｒ、Ｌａ、Ｃｏ、Ｆｅ、Ｃｅ、Ａｇ、Ｙ、Ｖ、Ｓｒ、Ｗ、Ｙｂ、Ｓｍ、Ｎｉ、Ｒｕ、Ｒｈ、Ｐｔ、Ｃｕ、Ａｕ、Ａｌ、Ｔｉ、Ｐｂ、Ｒｅ、Ｉｒ、Ｓｉ、Ｓｎ及びＰｄから選択されるプロモーターを含む、請求項１〜２１のいずれか一項に記載の方法。
【請求項２３】
前記プロモーターがＧａ、Ｚｎ、Ｚｒ、Ｆｅ、Ｗ、Ｃｕ及びＰｄから選択される、請求項２２に記載の方法。
【請求項２４】
前記処理気体の圧力が０．０５ＭＰａ〜５ＭＰａの範囲である、請求項１〜２３のいずれか一項に記載の方法。
【請求項２５】
前記圧力が０．１ＭＰａ〜１ＭＰａの範囲である、請求項２４に記載の方法。
【請求項２６】
メタン脱水素芳香族化触媒を調製する方法であって、Ｍｏ／ＺＳＭ−５又はＭｏ／ＭＣＭ−２２を含む触媒前駆体を、少なくとも５０ｍｏｌ％のプロパンを含む処理気体の存在下で４５０℃〜５５０℃の範囲の温度で加熱する工程を含む、方法。
【請求項２７】
メタン脱水素芳香族化触媒を調製する方法であって、Ｍｏ／ＺＳＭ−５又はＭｏ／ＭＣＭ−２２を含む触媒前駆体を、少なくとも５０ｍｏｌ％のプロパンを含む処理気体の存在下で４５０℃〜５５０℃の範囲の温度で約１０分間〜５０分間、加熱する工程を含む、方法。
【請求項２８】
メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で４５０℃〜５５０℃の範囲の温度で約１０分間〜５０分間、加熱する工程を含む、方法。
【請求項２９】
メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で４５０℃〜５５０℃の範囲の温度で約１０分間〜５０分間、加熱する工程を含み、Ｍｏが触媒前駆体の総重量に基づき少なくとも１０ｗｔ％の量で存在する、方法。
【請求項３０】
メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で約５００℃の温度で約３０分間、加熱する工程を含む、方法。
【請求項３１】
メタン脱水素芳香族化の方法であって、メタン脱水素芳香族化反応を、請求項１〜３０のいずれか一項に記載の方法により調製した触媒を使用して行う反応工程を含む、方法。
【請求項３２】
前記反応工程が６７５℃〜８２５℃の範囲の温度で前記触媒にメタンを供給することを含む、請求項３１に記載の方法。
【請求項３３】
前記反応工程の後に、少なくとも３００℃の温度で少なくとも５０ｍｏｌ％のプロパンを含む処理気体を前記触媒に供給する再活性化工程を含む、請求項３１又は３２に記載の方法。
【請求項３４】
前記反応工程及び前記再活性化工程を繰り返す、請求項３３に記載の方法。
【請求項３５】
メタン脱水素芳香族化触媒の活性を維持する方法であって、該脱水素芳香族化触媒がモリブデン及びアルミノシリケートを含み、かつメタン脱水素芳香族化中に、少なくとも５０ｍｏｌ％のプロパンを含む処理気体を該触媒に供給する工程を含む、方法。
【請求項３６】
使用済み触媒を再活性化する方法であって、該使用済み触媒は、メタン脱水素芳香族化反応に使用したものであり、モリブデン及びアルミノシリケートを含み、該方法は、該使用済み触媒を、少なくとも５０ｍｏｌ％のプロパンを含む処理気体の存在下で少なくとも３００℃の温度で加熱する工程を含む、方法。
【請求項３７】
請求項１〜３０のいずれか一項に記載の方法に従って調製されたメタン脱水素芳香族化触媒。
【請求項３８】
モリブデン及びアルミノシリケートを含むメタン脱水素芳香族化触媒であって、該触媒の活性保持率が、７００℃でのメタン脱水素芳香族化の１５．５時間後に測定されるベンゼン収率に基づき少なくとも４０％であることを特徴とする、請求項３７に記載のメタン脱水素芳香族化触媒。
【請求項３９】
モリブデン及びアルミノシリケートを含むメタン脱水素芳香族化触媒であって、７００℃でのメタン脱水素芳香族化反応において、少なくとも３．５％のベンゼン収率を提供することを特徴とする、請求項３７又は３８に記載のメタン脱水素芳香族化触媒。
【請求項４０】
メタン脱水素芳香族化触媒を調製する方法での処理気体の使用であって、該方法が、モリブデン及びアルミノシリケートを含む触媒前駆体を、少なくとも５０ｍｏｌ％のプロパンを含む該処理気体の存在下で少なくとも３００℃の温度で加熱する工程を含む、処理気体の使用。
【請求項４１】
メタン脱水素芳香族化触媒を調製する方法での処理気体の使用であって、該方法が、モリブデン及びアルミノシリケートを含む触媒前駆体を、少なくとも５０ｍｏｌ％のプロパンを含む該処理気体の存在下で加熱する工程を含み、このため該触媒の触媒性のメタン脱水素芳香族化活性が、該処理気体を使用せずに調製した触媒と比較してより長期間維持される、処理気体の使用。
【請求項４２】
メタン脱水素芳香族化触媒を調製する方法での処理気体の使用であって、該方法が、モリブデン及びアルミノシリケートを含む触媒前駆体を、少なくとも５０ｍｏｌ％のプロパンを含む該処理気体の存在下で加熱する工程を含み、このため続くメタン脱水素芳香族化反応で、該処理気体を使用せずに調製した触媒と比較して、該触媒のコークス化が起こる速度が低減する、処理気体の使用。
【請求項４３】
メタン脱水素芳香族化触媒を調製する方法での処理気体の使用であって、該方法が、モリブデン及びアルミノシリケートを含む触媒前駆体を、少なくとも５０ｍｏｌ％のプロパンを含む該処理気体の存在下で加熱する工程を含み、このため７００℃でのメタン脱水素芳香族化の１５．５時間後に測定されたとき、活性保持率が少なくとも４０％である該触媒が提供される、処理気体の使用。
【請求項４４】
メタン脱水素芳香族化触媒を調製する方法での処理気体の使用であって、該方法が、モリブデン及びアルミノシリケートを含む触媒前駆体を、少なくとも５０ｍｏｌ％のプロパンを含む該処理気体の存在下で加熱する工程を含み、このため該触媒が７００℃でのメタン脱水素芳香族化反応において、少なくとも３．５％のベンゼン収率を提供する、処理気体の使用。
【請求項４５】
メタン脱水素芳香族化反応における請求項１〜３０のいずれか一項に記載の方法により調製された触媒の使用。
【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
メタン脱水素芳香族化触媒を調製する方法であって、モリブデン及びアルミノシリケートを含む触媒前駆体を、少なくとも５０ｍｏｌ％のプロパンを含む処理気体の存在下で少なくとも３００℃の温度で加熱する工程を含む、方法。
【請求項２】
前記前処理工程を４５０℃〜６５０℃の範囲の温度で行う、請求項１に記載の方法。
【請求項３】
前記前処理工程を４７５℃〜５２５℃の範囲の温度で行う、請求項１又は２に記載の方法。
【請求項４】
前記処理気体が本質的にプロパンから成る、請求項１〜３のいずれか一項に記載の方法。
【請求項５】
前記前処理工程の期間が１０分間〜１００分間である、請求項１〜４のいずれか一項に記載の方法。
【請求項６】
前記触媒前駆体がアルミノシリケート上に担持したモリブデンを含む、請求項１〜５のいずれか一項に記載の方法。
【請求項７】
前記アルミノシリケートがゼオライトである、請求項１〜６のいずれか一項に記載の方法。
【請求項８】
前記ゼオライトが、フレームワークタイプがＭＦＩであるゼオライト及びフレームワークタイプがＭＷＷであるゼオライトから選択される、請求項７に記載の方法。
【請求項９】
前記ゼオライトがＺＳＭ−５及びＭＣＭ−２２から選択される、請求項８に記載の方法。
【請求項１０】
前記触媒前駆体がＭｏ／ＺＳＭ−５及びＭｏ／ＭＣＭ−２２から選択される、請求項１〜９のいずれか一項に記載の方法。
【請求項１１】
前記アルミノシリケートのＳｉ／２Ａｌ比が１０〜１００の範囲である、請求項１〜１０のいずれか一項に記載の方法。
【請求項１２】
前記モリブデンの一部又は全てが酸化物の形態で存在する、請求項１〜１１のいずれか一項に記載の方法。
【請求項１３】
前記処理気体の存在下で前記触媒前駆体を加熱する工程は、該触媒前駆体中の前記モリブデンの一部又は全てを還元することを含む、請求項１〜１２のいずれか一項に記載の方法。
【請求項１４】
前記モリブデンの一部又は全てを還元することがＭｏ２Ｃを生成することを含む、請求項１３に記載の方法。
【請求項１５】
前記モリブデンが少なくとも１％の量（前記触媒前駆体の総重量に対する割合で表す）で存在する、請求項１〜１４のいずれか一項に記載の方法。
【請求項１６】
前記触媒前駆体がＧａ、Ｚｎ、Ｎｂ、Ｚｒ、Ｌａ、Ｃｏ、Ｆｅ、Ｃｅ、Ａｇ、Ｙ、Ｖ、Ｓｒ、Ｗ、Ｙｂ、Ｓｍ、Ｎｉ、Ｒｕ、Ｒｈ、Ｐｔ、Ｃｕ、Ａｕ、Ａｌ、Ｔｉ、Ｐｂ、Ｒｅ、Ｉｒ、Ｓｉ、Ｓｎ及びＰｄから選択されるプロモーターを含む、請求項１〜１５のいずれか一項に記載の方法。
【請求項１７】
前記処理気体の圧力が０．０５ＭＰａ〜５ＭＰａの範囲である、請求項１〜１６のいずれか一項に記載の方法。
【請求項１８】
メタン脱水素芳香族化触媒を調製する方法であって、Ｍｏ／ＺＳＭ−５又はＭｏ／ＭＣＭ−２２を含む触媒前駆体を、少なくとも５０ｍｏｌ％のプロパンを含む処理気体の存在下で４５０℃〜５５０℃の範囲の温度で加熱する工程を含む、方法。
【請求項１９】
メタン脱水素芳香族化触媒を調製する方法であって、Ｍｏ／ＺＳＭ−５又はＭｏ／ＭＣＭ−２２を含む触媒前駆体を、少なくとも５０ｍｏｌ％のプロパンを含む処理気体の存在下で４５０℃〜５５０℃の範囲の温度で約１０分間〜５０分間、加熱する工程を含む、方法。
【請求項２０】
メタン脱水素芳香族化触媒を調製する方法であって、Ｍｏ／ＺＳＭ−５又はＭｏ／ＭＣＭ−２２を含む触媒前駆体を、本質的にプロパンから成る処理気体の存在下で４５０℃〜５５０℃の範囲の温度で約１０分間〜５０分間、加熱する工程を含み、Ｍｏが触媒前駆体の総重量に基づき少なくとも１０ｗｔ％の量で存在する、方法。
【請求項２１】
メタン脱水素芳香族化の方法であって、メタン脱水素芳香族化反応を、請求項１〜２０のいずれか一項に記載の方法により調製した触媒を使用して行う反応工程を含む、方法。
【請求項２２】
前記反応工程が６７５℃〜８２５℃の範囲の温度で前記触媒にメタンを供給することを含み、且つ前記反応工程の後に、少なくとも３００℃の温度で少なくとも５０ｍｏｌ％のプロパンを含む処理気体を前記触媒に供給する再活性化工程を含む、請求項２１に記載の方法。
【請求項２３】
メタン脱水素芳香族化触媒の活性を維持する方法であって、該脱水素芳香族化触媒がモリブデン及びアルミノシリケートを含み、かつメタン脱水素芳香族化中に、少なくとも５０ｍｏｌ％のプロパンを含む処理気体を該触媒に供給する工程を含む、方法。
【請求項２４】
使用済み触媒を再活性化する方法であって、該使用済み触媒は、メタン脱水素芳香族化反応に使用したものであり、モリブデン及びアルミノシリケートを含み、該方法は、該使用済み触媒を、少なくとも５０ｍｏｌ％のプロパンを含む処理気体の存在下で少なくとも３００℃の温度で加熱する工程を含む、方法。
【請求項２５】
請求項１〜２０のいずれか一項に記載の方法に従って調製されたメタン脱水素芳香族化触媒。
【請求項２６】
モリブデン及びアルミノシリケートを含むメタン脱水素芳香族化触媒であって、該触媒の活性保持率が、７００℃でのメタン脱水素芳香族化の１５．５時間後に測定されるベンゼン収率に基づき少なくとも４０％であることを特徴とする、請求項２５に記載のメタン脱水素芳香族化触媒。
【請求項２７】
モリブデン及びアルミノシリケートを含むメタン脱水素芳香族化触媒であって、７００℃でのメタン脱水素芳香族化反応において、少なくとも３．５％のベンゼン収率を提供することを特徴とする、請求項２５又は２６に記載のメタン脱水素芳香族化触媒。
【請求項２８】
メタン脱水素芳香族化触媒を調製する方法での処理気体の使用であって、該方法が、モリブデン及びアルミノシリケートを含む触媒前駆体を、少なくとも５０ｍｏｌ％のプロパンを含む該処理気体の存在下で加熱する工程を含み、このため該触媒の触媒性のメタン脱水素芳香族化活性が、該処理気体を使用せずに調製した触媒と比較してより長期間維持される、処理気体の使用。
【国際調査報告】
2011509823.tif 000004
2011509823.tif 000005
2011509823.tif 000006
2011509823.tif 000007